(57)【特許請求の範囲】
【請求項１】
（ａ）乾性油脂肪酸及び／又は半乾性油脂肪酸とエポキシ基含有重合性不飽和モノマーとを反応させてなる脂肪酸変性モノマーを１〜６０重量％、（ｂ）カルボニル基含有重合性不飽和モノマーを０．５〜３５重量％、及び（ｃ）その他の重合性不飽和モノマーを５〜９８．５重量％含有するモノマー混合物を共重合して得られる共重合体（Ｉ）、ヒドラジド基、セミカルバジド基及びヒドラゾン基から選ばれる少なくとも１種以上の官能基を１分子中に２個以上有する化合物（II）、及び水性媒体（III）を含み、該共重合体（Ｉ）が水性媒体（III）中に分散されてなることを特徴とする水性塗料用樹脂組成物。
【請求項２】
共重合体（Ｉ）が、数平均分子量１０，０００〜３００，０００である請求項１記載の水性塗料用樹脂組成物。
【請求項３】
共重合体（Ｉ）と化合物（II）の配合比が、該共重合体（Ｉ）中に含まれるカルボニル基１モルに対して化合物（II）中の官能基が０．０１〜２モルとなるように配合される請求項１記載の水性塗料用樹脂組成物。
【請求項４】
請求項１ないし３のいずれか１項に記載の水性塗料用樹脂組成物を含む水性塗料組成物。
【発明の詳細な説明】
【０００１】
【発明の属する技術分野】
本発明は、高肉持感、高光沢など仕上り性に優れ、さらに耐候性、耐水性等に優れた塗膜を形成し得る水性塗料用樹脂組成物及びこれを含む水性塗料組成物に関する。
【０００２】
【従来技術及びその課題】
塗料、インキ、接着剤等の分野では、省資源、環境衛生、無公害、非危険物化等の点から、有機溶剤型から水性型への転換が進められている。従来の水性塗料は、アクリル系共重合体エマルションをビヒクル成分とするものが主流であり、成膜過程でエマルション粒子の融着を要するため、樹脂のガラス転移温度を高くできず耐汚染性、耐水性が不十分であった。これに対し本出願人は、エマルション粒子間を比較的分子量の小さい架橋剤で架橋させることを提案し（特開平４−２４９５８７号公報）、これにより造膜性を補強し耐汚染性、耐水性だけでなく、耐候性、初期乾燥性も確保した。しかしながら、近年、この水性塗料についても、得られる塗膜の肉持感や光沢のさらなる向上が求められている。
【０００３】
一方、脂肪酸変性されたアクリル樹脂のエマルションも従来からよく知られている（例えば特開昭５１−８０３３４号、特開昭５９−８７７３号公報等）が、水性塗料に用いられる脂肪酸変性されたアクリル樹脂は、極性の低い軟質成分である脂肪酸を含有しているので、金属面への付着性には優れているものの、一方で耐候性、耐水性や耐酸・耐アルカリ性などの塗膜性能についてはまだ十分とはいえないものであった。
【０００４】
【課題を解決するための手段】
本発明者らは、上記問題を解決すべく鋭意検討した結果、カルボニル基による架橋エマルションに酸化硬化性の脂肪酸を導入することによって、高肉持感、高光沢など仕上り性に優れ、さらに耐候性、耐水性等に優れた塗膜を形成し得ることを見出し本発明を完成するに至った。
【０００５】
即ち本発明は、（ａ）乾性油脂肪酸及び／又は半乾性油脂肪酸とエポキシ基含有重合性不飽和モノマーとを反応させてなる脂肪酸変性モノマーを１〜６０重量％、（ｂ）カルボニル基含有重合性不飽和モノマーを０．５〜３５重量％、及び（ｃ）その他の重合性不飽和モノマーを５〜９８．５重量％含有するモノマー混合物を共重合して得られる共重合体（Ｉ）、ヒドラジド基、セミカルバジド基及びヒドラゾン基から選ばれる少なくとも１種以上の官能基を１分子中に２個以上有する化合物（II）、及び水性媒体（III）を含み、該共重合体（Ｉ）が水性媒体（III）中に分散されてなることを特徴とする水性塗料用樹脂組成物を提供するものである。
【０００６】
【発明の実施の形態】
本発明において共重合体（Ｉ）は、乾性油脂肪酸及び／又は半乾性油脂肪酸とエポキシ基含有重合性不飽和モノマーとを反応させてなる脂肪酸変性モノマー（ａ）、カルボニル基含有重合性不飽和モノマー（ｂ）及びその他の重合性不飽和モノマー（ｃ）を含有するモノマー混合物を共重合して得られる。
【０００７】
上記脂肪酸変性モノマー（ａ）は、乾性油脂肪酸及び／又は半乾性油脂肪酸とエポキシ基含有重合性不飽和モノマーとを、従来公知の方法等によって反応させて得られるものである。
【０００８】
乾性油脂肪酸及び／又は半乾性油脂肪酸は、酸化硬化形の重合性不飽和基をもつ脂肪酸であって、該脂肪酸としては、例えば魚油脂肪酸、脱水ヒマシ油脂肪酸、サフラワー油脂肪酸、アマニ油脂肪酸、大豆油脂肪酸、ゴマ油脂肪酸、ケシ油脂肪酸、エノ油脂肪酸、麻実油脂肪酸、ブドウ核油脂肪酸、トウモロコシ油脂肪酸、トール油脂肪酸、ヒマワリ油脂肪酸、綿実油脂肪酸、クルミ油脂肪酸、ゴム種油脂肪酸等が挙げられる。該乾性油脂肪酸及び／又は半乾性油脂肪酸には、さらに必要に応じて、例えばヤシ油脂肪酸、水添ヤシ油脂肪酸、パーム油脂肪酸等の不乾性油脂肪酸；カプロン酸、カプリン酸、ラウリン酸、ミリスチン酸、パルミチン酸、ステアリン酸等を併用することができる。
【０００９】
エポキシ基含有重合性不飽和モノマーとしては、例えば（メタ）アクリル酸グリシジル、（メタ）アクリル酸β−メチルグリシジル、（メタ）アクリル酸３，４−エポキシシクロヘキシルメチル、（メタ）アクリル酸３，４−エポキシシクロヘキシルプロピル、アリルグリシジルエーテル等が挙げられる。
【００１０】
本明細書において、「（メタ）アクリル」は、「アクリル又はメタクリル」を意味するものとする。
【００１１】
上記脂肪酸成分とエポキシ基含有重合性不飽和モノマーは、該脂肪酸中のカルボキシル基とエポキシ基含有重合性不飽和モノマー中のエポキシ基との当量比が、０．２５：１〜 １．２５：１の範囲内であることが好適である。
【００１２】
上記脂肪酸成分中のカルボキシル基とエポキシ基含有重合性不飽和モノマー中のエポキシ基との反応に際しては、通常、ハイドロキノン等の重合禁止剤、Ｎ，Ｎ−ジメチルアミノエタノール等の３級アミン、臭化テトラエチルアンモニウム、臭化テトラブチルアンモニウム等の４級アンモニウム塩等のエステル化反応触媒を用いることができ、さらにこれら官能基に対して不活性な有機溶剤が存在していてもよい。その反応条件は、ゲル化などの反応上の問題を起こすことなく、脂肪酸成分中のカルボキシル基とエポキシ基含有重合性不飽和モノマー中のエポキシ基とが反応できる条件であればよく、通常、約１００〜１８０℃で、約２〜１０時間加熱する条件が適当である。
【００１３】
上記カルボニル基含有モノマ−（ｂ）としては、例えばアクロレイン、ダイアセトンアクリルアミド、ダイアセトンメタクリルアミド、アセトアセトキシエチルメタクリレ−ト、ホルミルスチロ−ル、４〜７個の炭素原子を有するビニルアルキルケトン（例えばビニルメチルケトン、ビニルエチルケトン、ビニルブチルケトン）等が挙げられる。このうち特にダイアセトンアクリルアミド、ダイアセトンメタクリルアミドが好適である。
【００１４】
その他の重合性不飽和モノマ−（ｃ）としては、例えば（メタ）アクリル酸メチル、（メタ）アクリル酸エチル、（メタ）アクリル酸プロピル、（メタ）アクリル酸ｎ−、ｉ−、ｔ−ブチル、（メタ）アクリル酸ヘキシル、（メタ）アクリル酸オクチル、（メタ）アクリル酸２−エチルヘキシル、（メタ）アクリル酸ノニル、（メタ）アクリル酸デシル、（メタ）アクリル酸シクロヘキシル、（メタ）アクリル酸ラウリル、（メタ）アクリル酸ステアリル、（メタ）アクリル酸イソボルニルなどの（メタ）アクリル酸の炭素数４以上、好ましくは炭素数４〜１０のアルキル又はシクロアルキルエステル；（メタ）アクリル酸１，２，２，６，６−ペンタメチルピペリジル、（メタ）アクリル酸２，２，６，６−テトラメチルピペリジニル、２−（２′−ヒドロキシ−５′−メタクリルオキシフェニル）−２Ｈ−ベンゾトリアゾール；スチレン、ビニルトルエンなどのビニル芳香族化合物；Ｎ−ビニルピロリドン、エチレン、ブタジエン、クロロプレン、プロピオン酸ビニル、酢酸ビニル、（メタ）アクリロニトリルなどが挙げられ、これらは所望の性能に応じて適宜使用される。
【００１５】
またその他の重合性不飽和モノマ−（ｃ）として、親水性基である酸基や水酸基を有するモノマ−も使用可能であり、塗膜の透水量に悪影響を及ぼさない範囲内で使用することが望ましい。かかる親水性基を有するモノマ−としては、例えば（メタ）アクリル酸、マレイン酸、クロトン酸、β−カルボキシエチルアクリレ−ト、２−アクリルアミド−２−メチルプロパンスルホン酸、アリルスルホン酸、スチレンスルホン酸ナトリウム塩、スルホエチルメタクリレ−ト及びそのナトリウム塩やアンモニウム塩など；（メタ）アクリルアミド、ジメチルアミノプロピル（メタ）アクリルアミド、ジメチルアミノエチル（メタ）アクリレ−ト、さらにグリシジル（メタ）アクリレ−トとアミン類との付加物など；ポリオキシエチレン鎖を有する（メタ）アクリレ−トなど；２−ヒドロキシエチル（メタ）アクリレ−ト、ヒドロキシプロピル（メタ）アクリレ−トなどの（メタ）アクリル酸の炭素数２〜８のヒドロキシアルキルエステル等が挙げられる。
【００１６】
上記モノマ−混合物の使用割合は、（ａ）が１〜６０重量％、好ましくは５〜５０重量％、（ｂ）が０．５〜３５重量％、好ましくは１〜３０重量％、及び（ｃ）が５〜９８．５重量％、好ましくは２０〜９４重量％である。（ａ）の使用割合が１重量％未満では、塗布後の塗膜の酸化重合が進行せず、一方６０重量％を越えると、乾燥経時で塗膜が硬く脆くなり、また耐候性、耐アルカリ性が劣るので好ましくない。また（ｂ）が０．５重量％未満では、得られる塗膜の耐水性、耐アルカリ性が不十分であり、一方３５重量％を越えると、塗膜の親水性が高くなりすぎて硬化後も耐水性が低下してしまうので好ましくない。
【００１７】
上記共重合体（Ｉ）は、乳化重合、溶液重合などの従来公知のラジカル重合方法により得られるものであり、該共重合体（Ｉ）が水性媒体中に分散されて共重合体エマルションが得えらるものである。
【００１８】
乳化重合による共重合体エマルションは、例えば乳化剤の存在下で、上記モノマ−混合物を乳化重合させることで容易に得られる。乳化剤としては、アニオン性界面活性剤、ノニオン性界面活性剤、反応性乳化剤などが挙げられる。該乳化剤の１種又は２種以上の存在下で重合開始剤を使用して乳化重合することができる。
【００１９】
また上記共重合体エマルションは、コア／シェル型であってもよい。その際は、まずコア成分を形成するモノマ−混合物を乳化剤の存在下で重合開始剤を使用して第１段階の乳化重合を行い共重合体水分散液を得た後、該水分散液中にシェル成分を形成するモノマ−混合物を、重合開始剤を使用して第２段階の乳化重合を行い、コア−シェル粒子水分散液として得られるものである。コア及びシェルを形成するモノマ−混合物の組成やコア／シェルの重量比は、モノマ−全体の使用割合が前記範囲内となれば特に制限なく適宜選択できる。
【００２０】
一方、溶液重合による場合には、有機溶剤中、重合開始剤の存在下、上記モノマ−混合物を重合させることで容易に得られる。得られた共重合体のエマルション化は、例えば、上記共重合体中に親水基を導入し、この親水基を中和剤で中和して水性化する、もしくは親水基の働きにより水中に自己乳化させる方法、共重合体を乳化剤の存在下にて水中に強制撹拌して水中に分散させる方法、さらに共重合体を、粒子を超微粒化する特定の乳化装置を用いて水中に分散させる方法、これらを併用した方法などを挙げることができる。
【００２１】
上記共重合体（Ｉ）の数平均分子量は、１０，０００〜３００，０００、好ましくは２０，０００〜２００，０００であることが適当である。該数平均分子量が１０，０００未満では、得られる塗膜の耐候性、耐水性が低下する場合があり、一方３００，０００を超えると造膜性が低下する場合があるので好ましくない。
【００２２】
本発明では、上記共重合体（Ｉ）に、カルボニル基含有不飽和モノマーを含む重合性不飽和モノマー混合物を乳化重合してなる上記共重合体（Ｉ）以外の乳化重合体を併用することができる。使用されるカルボニル基含有不飽和モノマーを含む重合性不飽和モノマー混合物は、上記共重合体（Ｉ）の説明で列記のモノマー（ｂ）及び（ｃ）から１種又は２種以上適宜選択することができる。該乳化重合体を併用する場合には、（Ｉ）との合計固形分重量中で好適には５０％以下となるように配合することができる。
【００２３】
本発明で使用される化合物（II）は、ヒドラジド基、セミカルバジド基及びヒドラゾン基から選ばれる少なくとも１種以上の官能基を１分子中に２個以上有するものであり、該化合物（II）としては、例えば蓚酸ジヒドラジド、マロン酸ジヒドラジド、グルタル酸ジヒドラジド、こはく酸ジヒドラジド、アジピン酸ジヒドラジド、セバシン酸ジヒドラジド等の２〜１８個の炭素原子を有する飽和脂肪酸カルボン酸ジヒドラジド；マレイン酸ジヒドラジド、フマル酸ジヒドラジド、イタコン酸ジヒドラジドなどのモノオレフィン性不飽和ジカルボン酸ジヒドラジド、フタル酸、テレフタル酸またはイソフタル酸ジヒドラジド、並びにピロメリット酸のジヒドラジド、トリヒドラジドまたはテトラヒドラジド；ニトリロトリヒドラジド、クエン酸トリヒドラジド、１，２，４−ベンゼントリヒドラジド、エチレンジアミンテトラ酢酸テトラヒドラジド、１，４，５，８−ナフトエ酸テトラヒドラジド、カルボン酸低級アルキルエステル基を有する低重合体をヒドラジンまたはヒドラジン水化物（ヒドラジンヒドラード）と反応させてなるポリヒドラジド（特公昭５２−２２８７８号参照）；炭酸ジヒドラジド、ビスセミカルバジド；ヘキサメチレンジイソシアネートやイソホロンジイソシアネート等のジイソシアネート及びそれにより誘導されるポリイソシアネート化合物にＮ，Ｎ−ジメチルヒドラジン等のＮ，Ｎ−置換ヒドラジンや上記例示のヒドラジドを過剰に反応させて得られる多官能セミカルバジド、該ポリイソシアネート化合物とポリエーテルとポリオール類やポリエチレングリコールモノアルキルエーテル類等の親水性基を含む活性水素化合物との反応物中のイソシアネート基に上記例示のジヒドラジドを過剰に反応させて得られる水系多官能セミカルバジド、或いは該多官能セミカルバジドと水系多官能セミカルバジドとの混合物（特開平８−１５１３５８号、特開平８−２８３３７７号、特開平８−２４５８７８号参照）等が挙げられる。
【００２４】
該化合物（II）は、共重合体（Ｉ）（もしくは共重合体（Ｉ）にこれ以外のカルボニル基含有共重合体を併用してなるもの）中に含まれるカルボニル基の１モルに対して化合物（II）中のヒドラジド基、セミカルバジド基及びヒドラゾン基から選ばれる官能基が０．０１〜２モル、好ましくは０．０５〜１．５モルとなるように配合されるのが適当である。該化合物（II）の配合比が０．０１モル未満では、十分な架橋効果が得られず造膜時の脆弱性の問題が発生し、２モルを越えても所望の架橋効果以上の効果を得ることはできない。
【００２５】
本発明において水性媒体（III）は、水、または水を主体としてこれに水溶性有機溶媒などの有機溶媒を溶解してなる水−有機溶媒混合溶液などを挙げることができる。
【００２６】
本発明の水性塗料組成物は、上記の通り得られる本発明の樹脂組成物を含むものであり、さらに必要に応じて、酸化チタン・カーボンブラック・ベンガラなどの着色顔料、炭酸カルシュウム・タルク・マイカ・クレー・バリタなどの体質顔料、リン酸亜鉛、リン酸カルシウム系、トリポリリン酸二水素アルミニウムなどの防錆顔料、その他充填剤や骨材などを含有することができる。本発明の水性塗料組成物は、これら顔料類の組成や顔料濃度を適宜調整することで、所望に応じて有光沢塗料あるいは艶消し塗料とすることが可能である。
【００２７】
本発明の水性塗料組成物は、さらに必要に応じて顔料分散剤、湿潤剤、消泡剤、可塑剤、造膜助剤、有機溶剤、増粘剤、防腐剤、防かび剤、ｐＨ調整剤；ラストスポット剤などの防錆剤、金属ドライヤーなどの硬化触媒などの塗料用添加剤を適宜選択し組合わせて含有することができる。
【００２８】
本発明の水性塗料組成物は、基材面に、従来公知の方法、例えばロ−ラ−塗り、スプレ−塗装、刷毛塗装などの方法によって塗布される。
【００２９】
基材面としては、建築物の屋根や外壁面等、防水性の要求される部位に使用されるコンクリ−ト、モルタル、スレ−ト、スレ−ト瓦、窒素系建材、金属、プラスチックなどの素材面やそれらに塗装されてなる旧塗膜面などが挙げられる。該基材面には、水性又は溶剤型の下塗り材を塗布でき、該下塗り材を塗布した後、上記水性塗料組成物を塗布することができる。下塗り材としては、例えばアクリル樹脂系、アクリルゴム系、塩化ゴム系、スチレン−ブタジエンゴム系、エポキシ系などのシ−ラ−やプライマ−、またセメント成分を含む下地補修材、さらに下地調整剤、厚付け材などが挙げられる。
【００３０】
【実施例】
以下、実施例を挙げて本発明をさらに詳細に説明する。尚、「部」及び「％」は「重量部」及び「重量％」を示す。
【００３１】
脂肪酸変性モノマー（ａ）の製造
製造例１
反応容器に下記成分を入れ、攪拌しながら１７０℃の温度で反応させて、脂肪酸変性モノマー（ａ−１）を得た。エポキシ基とカルボキシル基の付加反応は、残存カルボキシル基の量を測定しながら追跡した。反応が完了するまで約３時間かかった。
アマニ油脂肪酸                           ２３７部
メタクリル酸グリシジル                   １１９部
ハイドロキノン                           ０．４部
テトラエチルアンモニウムブロマイド       ０．２部
【００３２】
製造例２
反応容器に下記成分を入れ、攪拌しながら１４０〜１５０℃の温度で反応させて、脂肪酸変性モノマー（ａ−２）を得た。エポキシ基とカルボキシル基の量を測定しながら追跡した。反応が完了するまで約４．５時間かかった。
トール油脂肪酸                           ２３５部
メタクリル酸グリシジル                   １１９部
ハイドロキノン                           ０．４部
テトラエチルアンモニウムブロマイド       ０．２部
【００３３】
共重合体エマルションの作成
作成例１
脱イオン水３６部、「Ｎｅｗｃｏｌ ７０７ＳＦ」（注１）０．３６部の入ったフラスコを、窒素置換後、８０℃まで加温した。内液を８０℃に維持しながら０．１部の過硫酸アンモニウムを加えてから下記組成の単量体エマルションを３時間にわたって滴下した。
脱イオン水                            ５２．４部
脂肪酸変性モノマー（ａ−１）              １５部
ダイアセトンアクリルアミド                  ５部
アクリル酸                                  １部
スチレン                                  １０部
メチルメタクリレート                      ３０部
ｎ−ブチルアクリレート                    ３９部
Ｎｅｗｃｏｌ ７０７ＳＦ                 ９．６部
過硫酸アンモニウム                      ０．２部
滴下終了後３０分より、３０分間０．１部の過硫酸アンモニウムを１部の脱イオン水に溶かした溶液を滴下し、さらに２時間８０℃に保って不揮発分５０％の共重合体エマルション（Ａ−１）を得た。この共重合体の数平均分子量は約１５万であった。
【００３４】
（注１）日本乳化剤社製、ポリオキシエチレン鎖を有するアニオン性界面活性剤、不揮発分３０％
作成例２〜５
作成例１において、単量体エマルションの組成を表１に示す通りとする以外は作成例１と同様にして各共重合体エマルション（Ａ−２）〜（Ａ−５）を得た。
【００３５】
【表１】
0004160308.tif 000002
【００３６】
水性塗料の作成
実施例及び比較例
容器に、表２の組成（Ｂ）に示される各配合物を順次仕込み、ディスパーで３０分間均一になるまで攪拌を続け顔料ペーストを得た。その後、表２の組成（Ｃ）に示される各配合物を該顔料ペーストに順次添加し、各水性塗料を得た。また比較例３として「ＳＤホルス１０００」（合成樹脂調合ペイント、関西ペイント社製）を用意した。
【００３７】
これら各塗料を下記性能試験に供した。結果を表３に示す。尚、表２中の（注２）〜（注７）は下記の通りである。
（注２）「スラオフ７２Ｎ」：武田薬品社製、防腐剤
（注３）「ノプコサントＫ」：サンノプコ社製、顔料分散剤
（注４）「アデカノールＵＨー４３８」：アデカ社製、増粘剤
（注５）「チタン白ＪＲー６００Ａ」：テイカ社製、チタン白
（注６）「ＳＮデフォーマー３８０」：サンノプコ社製、消泡剤
（注７）「ＤＩＣＮＡＴＥ ３１１１」：大日本インキ化学工業社製、ドライヤー、Ｃｏ含有率３％
【００３８】
【表２】
0004160308.tif 000003
【００３９】
性能試験方法
（＊１）肉持感：実施例及び比較例の各水性塗料を、６ミルドクターブレードを用いてガラス板に塗装し、気温２０℃・相対湿度６０％の条件下で乾燥させて各試験塗板を得た。１日後に塗膜外観を目視にて評価した。
◎： 肉持感が特に優れる
○： 肉持ち感に優れる
△： 肉持ち感に乏しい
（＊２）６０度グロス：上記（＊１）と同様にして得た試験塗板の６０度グロスを測定した。
【００４０】
（＊３）耐候性：ＪＩＳ Ｋ ５４１０に規定する鋼板（１５０×７０×０．８ｍｍ）をキシレンにて脱脂し、その上に「ザウルスＥＸ」（ターペン希釈型エポキシさび止め塗料、関西ペイント社製）を塗装して下塗り塗膜を形成し、その上に、実施例及び比較例の各水性塗料を上水で約７０ＫＵに希釈して刷毛にて塗布量１５０ｇ／ｍ２となるように塗装し、気温２０℃・相対湿度６０％の条件下で１週間乾燥させて各試験塗板を得た。尚、比較例３の塗料はシンナーで希釈して同様に塗装した。
【００４１】
各試験塗板を、ＪＩＳ Ｋ ５４００ の９．８．１（サンシャインカーボンアーク灯式）の促進耐候試験に準じて、１０００時間照射した後、各塗板面をＪＩＳ Ｋ ５４００の９．６白亜化度によって評価した。点数が低いほど白亜化が進んでいることを示す。
【００４２】
（＊４）耐水性：ＪＩＳ Ｋ ５４１０に規定する鋼板（１５０×７０×０．８ｍｍ）をキシレンにて脱脂し、その上に、実施例及び比較例の各水性塗料を上水で約７０ＫＵに希釈して刷毛にて塗布量１５０ｇ／ｍ２となるように塗装し、気温２０℃・相対湿度６０％の条件下で１週間乾燥させて各試験塗板を得た。尚、比較例３の塗料はシンナーで希釈して同様に塗装した。
【００４３】
各試験塗板を、ＪＩＳ Ｋ ５４００の８．１９に準じて耐水性試験（９６時間浸漬）に供した。試験後の各塗面を下記基準で評価した。
○：割れ、はがれ、また光沢保持率が６０％以上である
△：上記の内、１つでも該当しないものがある
【００４４】
（＊５）耐アルカリ性：上記（＊４）と同様に作成した各試験塗板を、ＪＩＳＫ ５４００の８．２１に準じて耐アルカリ性試験（試験時間９６時間）に供した。試験後の各塗面を下記基準で評価した。
○：割れ、はがれ、また光沢保持率が６０％以上である
△：上記の内、１つでも該当しないものがある
【００４５】
【発明の効果】
本発明によれば、酸化硬化性の脂肪酸を導入した架橋エマルションを含む塗料用樹脂組成物を用いることによって、高肉持感、高光沢など仕上り性に優れ、さらに耐候性、耐水性等に優れた塗膜を形成できる。
【００４６】
【表３】
0004160308.tif 000004